(57)【特許請求の範囲】
【請求項１】
保護板と表示パネルとを貼合するのに用いられる粘着シートであって、
カルボキシル基を有するモノマーおよび（メタ）アクリル酸アルキルエステルを構成単位として含み、重量平均分子量が２００，０００〜９００，０００であるアクリルポリマー（Ａ）と、
水酸基を有するモノマーおよび（メタ）アクリル酸アルキルエステルを構成単位として含み、重量平均分子量が５，０００〜８０，０００であるアクリルポリマー（Ｂ）と、
前記アクリルポリマー（Ａ）を架橋するための架橋剤（Ｃ）と、
前記アクリルポリマー（Ｂ）を架橋するための架橋剤（Ｄ）と、を含む粘着剤組成物で形成されるものであり、
前記アクリルポリマー（Ａ）中の前記カルボキシル基を有するモノマーの含有量が８〜２０質量％であり、
前記アクリルポリマー（Ａ）中の前記（メタ）アクリル酸アルキルエステルの含有量が２０〜９２質量％であり、
前記アクリルポリマー（Ｂ）中の前記水酸基を有するモノマーの含有量が１０〜２５質量％であり、
前記アクリルポリマー（Ｂ）中の前記（メタ）アクリル酸アルキルエステルの含有量が３０〜９０質量％であり、
前記架橋剤（Ｃ）は、エポキシ系架橋剤または金属キレート系架橋剤であり、
前記架橋剤（Ｄ）は、イソシアネート系架橋剤であり、
前記粘着剤組成物中に含まれる前記アクリルポリマー（Ｂ）の含有量は、前記アクリルポリマー（Ａ）１００質量部に対して、５〜４０質量部であることを特徴とする粘着シート。
【発明の詳細な説明】
【技術分野】
【０００１】
本発明は、粘着シートに関するものである。
【背景技術】
【０００２】
近年の携帯電話機やタブレット端末等の各種モバイル電子機器は、液晶素子、発光ダイオード（ＬＥＤ素子）、有機エレクトロルミネッセンス（有機ＥＬ）素子等を有する表示パネルを使用した表示体（ディスプレイ）を備えている。
【０００３】
かかるディスプレイは、通常、表示パネルの表面側に保護板が設けられている。この保護板と表示パネルとの間には、外力により保護板が変形したときにも、変形した保護板が表示パネルにぶつからないように、空隙が設けられている。
【０００４】
しかしながら、上記のような空隙、すなわち空気層が存在すると、保護パネルと空気層との屈折率差、および空気層と表示体モジュールとの屈折率差に起因する光の反射損失が大きく、ディスプレイの画質が低下するという問題がある。
【０００５】
そこで、保護板と表示パネルとの間の空隙を粘着剤で埋めることにより、ディスプレイの画質を向上させることが提案されている。
【０００６】
しかしながら、従来の粘着剤では、ディスプレイが高温多湿下におかれた際に、気泡の発生や透明性が低下する問題があった。
【０００７】
そこで、粘着剤主成分に低分子量のポリマーを添加して、気泡の発生や透明性の低下を抑制する試みがある（例えば、特許文献１参照）。
【０００８】
ところで、保護板の表示パネル側には、額縁状の印刷層が段差として存在することがある。しかしながら、特許文献１に記載の粘着剤層では、この段差に追従することができず、段差近傍で粘着剤層が浮いてしまい、それにより光の反射損失が生じる問題があった。
【先行技術文献】
【特許文献】
【０００９】
【特許文献１】特開２００２−３２７１６０号公報
【発明の概要】
【発明が解決しようとする課題】
【００１０】
本発明の目的は、耐発泡性（耐ブリスター性能）に優れるとともに、段差追従性にも優れた粘着シートを提供することにある。
【課題を解決するための手段】
【００１１】
このような目的は、下記（１）の本発明により達成される。
（１）  保護板と表示パネルとを貼合するのに用いられる粘着シートであって、
カルボキシル基を有するモノマーおよび（メタ）アクリル酸アルキルエステルを構成単位として含み、重量平均分子量が２００，０００〜９００，０００であるアクリルポリマー（Ａ）と、
水酸基を有するモノマーおよび（メタ）アクリル酸アルキルエステルを構成単位として含み、重量平均分子量が５，０００〜８０，０００であるアクリルポリマー（Ｂ）と、
前記アクリルポリマー（Ａ）を架橋するための架橋剤（Ｃ）と、
前記アクリルポリマー（Ｂ）を架橋するための架橋剤（Ｄ）と、を含む粘着剤組成物で形成されるものであり、
前記アクリルポリマー（Ａ）中の前記カルボキシル基を有するモノマーの含有量が８〜２０質量％であり、
前記アクリルポリマー（Ａ）中の前記（メタ）アクリル酸アルキルエステルの含有量が２０〜９２質量％であり、
前記アクリルポリマー（Ｂ）中の前記水酸基を有するモノマーの含有量が１０〜２５質量％であり、
前記アクリルポリマー（Ｂ）中の前記（メタ）アクリル酸アルキルエステルの含有量が３０〜９０質量％であり、
前記架橋剤（Ｃ）は、エポキシ系架橋剤または金属キレート系架橋剤であり、
前記架橋剤（Ｄ）は、イソシアネート系架橋剤であり、
前記粘着剤組成物中に含まれる前記アクリルポリマー（Ｂ）の含有量は、前記アクリルポリマー（Ａ）１００質量部に対して、５〜４０質量部であることを特徴とする粘着シート。
【発明の効果】
【００２０】
本発明によれば、耐発泡性（耐ブリスター性能）に優れるとともに、段差追従性にも優れた粘着シートを提供することができる。
【図面の簡単な説明】
【００２１】
【図１】本発明の粘着シートを用いて保護板と表示パネルとを貼合したディスプレイの一例を示す断面図である。
【発明を実施するための形態】
【００２２】
以下、本発明を好適実施形態に基づいて詳細に説明する。
＜１＞粘着シート
図１は、本発明の粘着シートを用いて保護板と表示パネルとを貼合したディスプレイの一例を示す断面図である。なお、以下の説明では、図中の上側を「上」または「上方」、下側を「下」または「下方」と言う。
【００２３】
ディスプレイ１００は、図１に示すように、保護板２１と、表示パネル２２と、これらを貼合する粘着シート１１とで構成されている。
【００２４】
本発明の粘着シートは、アクリルポリマー（Ａ）と、アクリルポリマー（Ａ）よりも分子量が小さいアクリルポリマー（Ｂ）と、アクリルポリマー（Ａ）を架橋するための架橋剤（Ｃ）と、アクリルポリマー（Ｂ）を架橋するための架橋剤（Ｄ）と、を含む粘着剤組成物で形成されてなる。
【００２５】
このような構成とすることにより、保護板や表示パネルの貼合面に段差がある場合に、耐久（高温高湿）条件で保存した後であっても、粘着シートがその段差への追従を維持することができる。また、耐久（高温高湿）条件で保存した後であっても、保護板や表示パネルの貼合面と粘着シートとの間に空隙または気泡が発生するのを防止することができる。
【００２６】
なお、保護板２１は、図１に示すように、粘着シート１１と接する側に段差（印刷段差）３を有するのが好ましい。また、この段差３の高さは、ディスプレイ１００の薄型化を考慮しつつ、表示パネルの配線等を隠蔽する観点から、５〜５０μｍであるのが好ましく、１０〜３０μｍであるのがより好ましい。また、保護板２１は、ガラス板、プラスチック板などが好ましく挙げられる。中でも、粘着シートを貼付して耐久条件に曝した際に発泡しやすいプラスチック板が、本実施形態にかかる粘着シートの耐発泡性をより発揮できることから特に好ましい。プラスチック板としては、例えば、アクリル板、ポリカーボネート板などが挙げられる。なお、保護板２１の厚さは、０．１〜３ｍｍであることが好ましく、０．３〜１．５ｍｍであることが特に好ましい。
【００２７】
以下、粘着剤組成物を構成する各成分について詳細に説明する。
１．アクリルポリマー（Ａ）
粘着シートを構成する粘着剤組成物は、アクリルポリマー（Ａ）を含んでいる。
【００２８】
アクリルポリマー（Ａ）は、粘着シート中において、後述する架橋剤（Ｃ）によって架橋されて三次元網目構造を形成している。
【００２９】
アクリルポリマー（Ａ）としては、特に限定されないが、（メタ）アクリル酸エステル共重合体を用いるのが好ましい。なお、本明細書において、（メタ）アクリル酸とは、アクリル酸およびメタクリル酸の両方を意味する。他の類似用語も同様である。
【００３０】
また、アクリルポリマー（Ａ）は、カルボキシル基を有するモノマーを構成単位として含んでいるのが好ましい。これにより、耐発泡性（耐ブリスター性能）をより高いものとすることができる。また、架橋剤（Ｃ）との反応性をより高いものとすることができ、より良好な三次元網目構造を形成することができる。さらに、後述のアクリルポリマー（Ｂ）と架橋剤（Ｄ）による三次元網目構造の形成を促進する効果をも有する場合もある。
【００３１】
カルボキシル基を有するモノマーとしては、例えば、アクリル酸、メタクリル酸、クロトン酸、マレイン酸、イタコン酸、シトラコン酸等のエチレン性不飽和カルボン酸等が挙げられ、これらのうち、１種または２種以上を組み合わせて用いることができる。これらの中でも、得られるアクリルポリマー（Ａ）におけるカルボキシル基と架橋剤（Ｃ）との反応性および他の単量体との共重合性の点からアクリル酸が好ましい。
【００３２】
アクリルポリマー（Ａ）中のカルボキシル基を有するモノマーの含有量は、８〜２０質量％であるのが好ましく、１０〜１５質量％であるのがより好ましい。これにより、耐発泡性をより効果的に向上させることができる。また、三次元網目構造をより好適に形成することができる。これに対して、カルボキシル基を有するモノマーの含有量が前記下限値未満であると、耐久条件で保存した後に、粘着シートの白化による透明性の低下が発生する場合がある。また、カルボキシル基を有するモノマーの含有量が前記上限値を超えると、十分な粘着性が得られない可能性がある。
【００３３】
また、アクリルポリマー（Ａ）は、上記カルボキシル基を有するモノマー以外のモノマーを構成単位として有していてもよい。
【００３４】
このようなモノマーとしては、（メタ）アクリル酸アルキルエステルを用いるのが好ましく、アルキル基の炭素数が１〜２０の（メタ）アクリル酸アルキルエステルを用いるのがより好ましい。これにより、粘着シートの粘着性を良好なものとすることができる。
【００３５】
アルキル基の炭素数が１〜２０の（メタ）アクリル酸アルキルエステルとしては、例えば、アクリル酸メチル、（メタ）アクリル酸エチル、（メタ）アクリル酸プロピル、（メタ）アクリル酸ｎ−ブチル、（メタ）アクリル酸ｎ−ペンチル、（メタ）アクリル酸ｎ−ヘキシル、（メタ）アクリル酸２−エチルヘキシル、（メタ）アクリル酸イソオクチル、（メタ）アクリル酸ｎ−デシル、（メタ）アクリル酸ｎ−ドデシル、（メタ）アクリル酸ミリスチル、（メタ）アクリル酸パルミチル、（メタ）アクリル酸ステアリル等が挙げられる。中でも、粘着性をより向上させる観点から、アルキル基の炭素数が１〜８の（メタ）アクリル酸アルキルエステルが好ましく、（メタ）アクリル酸２−エチルヘキシル、または、（メタ）アクリル酸ｎ−ブチルが特に好ましい。
【００３６】
アクリルポリマー（Ａ）中の（メタ）アクリル酸アルキルエステルの含有量は、２０〜９２質量％であるのが好ましく、５０〜９０質量％であるのがより好ましい。
【００３７】
アクリルポリマー（Ａ）の重合態様は、ランダム共重合体であってもよいし、ブロック共重合体であってもよい。
【００３８】
アクリルポリマー（Ａ）の重量平均分子量は、２００，０００〜９００，０００であるのが好ましく、３００，０００〜８００，０００であるのがより好ましい。これにより、段差追従性により優れた粘着シートが得られる。これに対して、アクリルポリマー（Ａ）の重量平均分子量が前記下限値未満であると、粘着剤の凝集力が不足して、耐発泡性が悪化する場合がある。一方、アクリルポリマー（Ａ）の重量平均分子量が前記上限値を超えると、調製された塗布溶液の濃度を低くする必要が生じ、塗工性能が悪くなる場合がある。その結果、比較的厚い粘着シートを形成するのが困難となる場合がある。また、段差追従性能が低下する場合がある。なお、本明細書における重量平均分子量は、ゲルパーミエーションクロマトグラフィー（ＧＰＣ）法により測定した標準ポリスチレン換算の値である。
【００３９】
また、アクリルポリマー（Ａ）のガラス転移温度は、０℃以下であるのが好ましく、−１５℃以下であるのがより好ましい。
【００４０】
粘着シートを形成するのに用いる粘着剤組成物中に含まれるアクリルポリマー（Ａ）の含有量は５０〜９６質量％であるのが好ましく、６０〜９１質量％であるのがより好ましい。
【００４１】
２．アクリルポリマー（Ｂ）
粘着シートを構成する粘着剤組成物は、上述したアクリルポリマー（Ａ）よりも分子量が小さいアクリルポリマー（Ｂ）を含んでいる。
【００４２】
アクリルポリマー（Ｂ）は、粘着シート中において、後述する架橋剤（Ｄ）によって架橋されて三次元網目構造を形成している。
【００４３】
このように本発明の粘着シートは、比較的分子量の高いアクリルポリマー（Ａ）で形成された三次元網目構造Ａと、比較的分子量の小さいアクリルポリマー（Ｂ）で形成された三次元網目構造Ｂとが混在している。より具体的には、三次元網目構造Ａの編み目の間に三次元網目構造Ｂが存在するものと考えられる。このような構成となることで、分子量の比較的高い三次元網目構造Ａによる優れた耐ブリスター性能と、編み目および分子量の比較的小さい三次元網目構造Ｂによる優れた段差追従性との双方を好適に発現させることができる。その結果、得られる粘着シートは、保護板や表示パネルの貼合面に段差がある場合に、耐久条件（高温高湿）で保存した後であっても、その段差への追従を維持することができる（段差追従性）。また、耐久（高温高湿）条件で保存した後であっても、保護板や表示パネルの貼合面と粘着シートとの間に空隙または気泡が発生するのを防止することができる。
【００４４】
アクリルポリマー（Ｂ）としては、特に限定されないが、（メタ）アクリル酸エステル共重合体を用いるのが好ましい。
【００４５】
また、アクリルポリマー（Ｂ）は、水酸基を有するモノマーを構成単位として含んでいるのが好ましい。これにより、アクリルポリマー（Ａ）がカルボキシル基を含有する場合に、アクリルポリマー（Ｂ）を、架橋剤（Ｃ）と架橋反応させずに、架橋剤（Ｄ）と優先的に架橋反応させることができ、結果、前述の三次元網目構造Ａと三次元網目構造Ｂの両方の形成を効率的に進行させることができる。また、アクリルポリマー（Ａ）がカルボキシル基を含有し、アクリルポリマー（Ｂ）が水酸基を含有する場合、前記カルボキシル基が、前記水酸基と架橋剤（Ｄ）の反応を促進させる効果を期待することができる。
【００４６】
水酸基を有するモノマーとしては、例えば、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチルなどの（メタ）アクリル酸ヒドロキシアルキルエステル等が挙げられる。中でも、得られるアクリルポリマー（Ｂ）における水酸基と後述する架橋剤（Ｄ）との反応性および他の単量体との共重合性の点から（メタ）アクリル酸２−ヒドロキシエチル、または、（メタ）アクリル酸４−ヒドロキシブチルが好ましい。
【００４７】
アクリルポリマー（Ｂ）中の水酸基を有するモノマーの含有量は、１０〜２５質量％であるのが好ましく、１５〜２０質量％であるのがより好ましい。これにより、三次元網目構造をより好適に形成することができ、段差追従性と耐発泡性の両立にとってより好ましいものとなる。これに対して、水酸基を有するモノマーの含有量が前記下限値未満であると、耐久条件で保存した後に、粘着シートの白化による透明性の低下が発生する場合がある。また、水酸基を有するモノマーの含有量が前記上限値を超えると、十分な粘着性が得られない可能性がある。
【００４８】
また、アクリルポリマー（Ｂ）は、上記水酸基を有するモノマー以外に、上記アクリルポリマー（Ａ）と同様に、（メタ）アクリル酸アルキルエステルを構成単位として有しているのが好ましい。これにより、粘着シートの粘着性を良好なものとすることができる。
【００４９】
（メタ）アクリル酸アルキルエステルについては、アクリルポリマー（Ａ）の欄で説明したものと同様であるので、その説明を省略する。
【００５０】
アクリルポリマー（Ｂ）中の（メタ）アクリル酸アルキルエステルの含有量は、３０〜９０質量％であるのが好ましく、６０〜８５質量％であるのがより好ましい。
【００５１】
アクリルポリマー（Ｂ）の重合態様は、ランダム共重合体であってもよいし、ブロック共重合体であってもよい。
【００５２】
アクリルポリマー（Ｂ）の重量平均分子量は、５，０００〜１００，０００であるのが好ましく、３０，０００〜８０，０００であるのがより好ましい。これにより、耐発泡性により優れた粘着シートが得られる。これに対して、アクリルポリマー（Ｂ）の重量平均分子量が前記下限値未満であると、粘着剤の凝集力が不足して、耐発泡性が悪化する場合がある。一方、アクリルポリマー（Ｂ）の重量平均分子量が前記上限値を超えると、アクリルポリマー（Ａ）の種類や貼合面の段差の程度によっては、十分な段差追従性が発揮されない場合がある。
【００５３】
また、アクリルポリマー（Ｂ）のガラス転移温度は、０℃以下であるのが好ましく、−１５℃以下であるのがより好ましい。
【００５４】
粘着シートを形成するのに用いる粘着剤組成物中に含まれるアクリルポリマー（Ｂ）の含有量は、アクリルポリマー（Ａ）１００質量部に対して、５〜４０質量部であるのが好ましく、１０〜３０質量部であるのがより好ましい。これにより、耐発泡性および段差追従性をさらに優れたものとすることができる。
【００５５】
３．架橋剤（Ｃ）
粘着シートを構成する粘着剤組成物は、上述したアクリルポリマー（Ａ）を架橋するための架橋剤（Ｃ）を含んでいる。
【００５６】
架橋剤（Ｃ）としては、アクリルポリマー（Ａ）を架橋するものであれば、特に限定されず、例えば、イソシアネート系架橋剤、エポキシ系架橋剤、アミン系架橋剤、メラミン系架橋剤、アジリジン系架橋剤、ヒドラジン系架橋剤、アルデヒド系架橋剤、オキサゾリン系架橋剤、金属アルコキシド系架橋剤、金属キレート系架橋剤、金属塩系架橋剤、アンモニウム塩系架橋剤等が挙げられる。これらの中でも、カルボキシル基を含有するアクリルポリマー（Ａ）を用いる場合、エポキシ系架橋剤または金属キレート系架橋剤を用いるのが好ましく、エポキシ系架橋剤を用いるのがより好ましい。これにより、アクリルポリマー（Ａ）による三次元網目構造をより効率よく形成することができる。
【００５７】
エポキシ系架橋剤としては、例えば、１，３−ビス（Ｎ，Ｎ’−ジグリシジルアミノメチル）シクロヘキサン、Ｎ，Ｎ，Ｎ’，Ｎ’−テトラグリシジル−ｍ−キシリレンジアミン、エチレングリコールジグリシジルエーテル、１，６−ヘキサンジオールジグリシジルエーテル、トリメチロールプロパンジグリシジルエーテル、ジグリシジルアニリン、ジグリシジルアミン等が挙げられ、これらのうち、１種または２種以上を組み合わせて用いることができる。
【００５８】
金属キレート系架橋剤としては、例えば、アルミニウム、鉄、銅、亜鉛、スズ、チタン、ニッケル、アンチモン、マグネシウム、バナジウム、クロム、ジルコニウム等の多価金属にアセチルアセトン、アセト酢酸エチル、トリス（２，４−ペンタンジオネート）等が配位した化合物等が挙げられる。
【００５９】
粘着シートを構成する粘着剤組成物中における架橋剤（Ｃ）の含有量は、アクリルポリマー（Ａ）１００質量部に対して、０．０１〜５質量部であるのが好ましく、０．０４〜２質量部であるのがより好ましい。これにより、アクリルポリマー（Ａ）をより効率よく架橋させることができる。
【００６０】
４．架橋剤（Ｄ）
粘着シートを構成する粘着剤組成物は、上述したアクリルポリマー（Ｂ）を架橋するための架橋剤（Ｄ）を含んでいる。
【００６１】
架橋剤（Ｄ）としては、アクリルポリマー（Ｂ）を架橋するものであれば、特に限定されず、例えば、イソシアネート系架橋剤、エポキシ系架橋剤、アミン系架橋剤、メラミン系架橋剤、アジリジン系架橋剤、ヒドラジン系架橋剤、アルデヒド系架橋剤、オキサゾリン系架橋剤、金属アルコキシド系架橋剤、金属キレート系架橋剤、金属塩系架橋剤、アンモニウム塩系架橋剤等が挙げられる。これらの中でも、水酸基を有するアクリルポリマー（Ｂ）を用いる場合、イソシアネート系架橋剤を用いるのが好ましい。これにより、アクリルポリマー（Ｂ）による三次元網目構造をより効率よく形成することができる。
【００６２】
イソシアネート系架橋剤は、少なくともポリイソシアネート化合物を含むものである。
ポリイソシアネート化合物としては、例えば、トリレンジイソシアネート、ジフェニルメタンジイソシアネート、キシリレンジイソシアネート等の芳香族ポリイソシアネート、ヘキサメチレンジイソシアネート等の脂肪族ポリイソシアネート、イソホロンジイソシアネート、水素添加ジフェニルメタンジイソシアネート等の脂環式ポリイソシアネートなど、およびそれらのビウレット体、イソシアヌレート体、さらにはエチレングリコール、プロピレングリコール、ネオペンチルグリコール、トリメチロールプロパン、ヒマシ油等の低分子活性水素含有化合物との反応物であるアダクト体等が挙げられる。
【００６３】
粘着シートを構成する粘着剤組成物中における架橋剤（Ｄ）の含有量は、アクリルポリマー（Ｂ）１００質量部に対して、０．１〜１０質量部であるのが好ましく、０．５〜５質量部であるのがより好ましい。これにより、アクリルポリマー（Ｂ）をより効率よく架橋させることができる。
【００６４】
５．その他の成分
粘着シートを構成する粘着剤組成物には、必要に応じて、アクリル系粘着剤に通常使用されている各種添加剤、例えば、シランカップリング剤、光重合開始剤、帯電防止剤、粘着付与剤、酸化防止剤、紫外線吸収剤、光安定剤、軟化剤、充填剤、屈折率調整剤などを添加することができる。
【００６５】
＜２＞粘着剤組成物の製造
粘着シートを形成する粘着剤組成物は、アクリルポリマー（Ａ）およびアクリルポリマー（Ｂ）を製造し、得られたアクリルポリマー（Ａ）およびアクリルポリマー（Ｂ）と、架橋剤（Ｃ）および架橋剤（Ｄ）とを混合するとともに、所望により添加剤を加えることで製造することができる。
【００６６】
アクリルポリマー（Ａ）およびアクリルポリマー（Ｂ）は、各ポリマーを構成するモノマーの混合物を通常のラジカル重合法で重合することにより製造することができる。
【００６７】
アクリルポリマー（Ａ）およびアクリルポリマー（Ｂ）の重合は、所望により重合開始剤を使用して、溶液重合法等により行うことができる。重合溶媒としては、例えば、酢酸エチル、酢酸ｎ−ブチル、酢酸イソブチル、トルエン、アセトン、ヘキサン、メチルエチルケトン等が挙げられ、２種類以上を併用してもよい。
【００６８】
重合開始剤としては、アゾ系化合物、有機過酸化物等が挙げられ、２種類以上を併用してもよい。アゾ系化合物としては、例えば、２，２'−アゾビスイソブチロニトリル、２，２'−アゾビス（２−メチルブチロニトリル）、１，１'−アゾビス（シクロヘキサン１−カルボニトリル）、２，２'−アゾビス（２，４−ジメチルバレロニトリル）、２，２'−アゾビス（２，４−ジメチル−４−メトキシバレロニトリル）、ジメチル２，２'−アゾビス（２−メチルプロピオネート）、４，４'−アゾビス（４−シアノバレリック酸）、２，２'−アゾビス（２−ヒドロキシメチルプロピオニトリル）、２，２'−アゾビス［２−（２−イミダゾリン−２−イル）プロパン］等が挙げられる。
【００６９】
有機過酸化物としては、例えば、過酸化ベンゾイル、ｔ-ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔ-ブチルパーオキシネオデカノエート、ｔ-ブチルパーオキシビバレート、（３，５，５−トリメチルヘキサノイル）パーオキシド、ジプロピオニルパーオキシド、ジアセチルパーオキシド等が挙げられる。
【００７０】
なお、上記重合工程において、２−メルカプトエタノール等の連鎖移動剤を配合することにより、得られる重合体の重量平均分子量を調節することができる。
【００７１】
＜３＞粘着シートの製造
粘着シート１１は、例えば、以下のようにして製造することができる。
【００７２】
まず、剥離シートを用意する。
次に、剥離シートの剥離面に、上記粘着剤組成物の塗布液を塗布する。
【００７３】
そして、塗布層に対して、加熱処理を行って粘着剤組成物を熱架橋させることにより、粘着シートが得られる。
【００７４】
なお、必要に応じて、粘着シートの露出した粘着面に他の剥離シートの剥離面を重ね合わせてもよい。
【００７５】
上記粘着剤組成物の塗布液を塗布する方法としては、例えばバーコート法、ナイフコート法、ロールコート法、ブレードコート法、ダイコート法、グラビアコート法等を利用することができる。
【００７６】
また、粘着剤組成物の熱架橋は、加熱処理によって行うことができる。この加熱処理は、粘着剤組成物の塗布後の乾燥処理で兼ねることもできる。加熱処理の加熱温度は、５０〜１５０℃であることが好ましく、７０〜１２０℃であることがより好ましい。また、加熱時間は、１０秒〜１０分であることが好ましく、５０秒〜２分であることがより好ましい。
【００７７】
また、粘着シートは、以下のようにしても製造することができる。
まず、２枚の剥離シートを用意する。
【００７８】
用意した一方の剥離シートの剥離面に、上記粘着剤組成物の塗布液を塗布し、塗布層に対して、加熱処理を行って粘着剤組成物を熱架橋させ、第１の粘着剤層を形成する。また、他方の剥離シートの剥離面に、上記粘着剤組成物の塗布液を塗布し、塗布層に対して、加熱処理を行って粘着剤組成物を熱架橋させ、第２の粘着剤層を形成する。そして、第１の粘着剤層付きの剥離シートと第２の粘着剤層付きの剥離シートとを、両粘着剤層が互いに接触するように貼り合わせ、これを粘着シートとする。
【００７９】
上記粘着剤組成物の塗布液を塗布する方法としては、例えばバーコート法、ナイフコート法、ロールコート法、ブレードコート法、ダイコート法、グラビアコート法等を利用することができる。塗布した粘着剤組成物に対する加熱処理の条件は、前述した通りである。
【００８０】
なお、上述のような製造方法により得られる粘着シートの厚さ（ＪＩＳ  Ｋ７１３０に準じて測定した値）は、１０〜１０００μｍであることが好ましく、３０〜４００μｍであることがより好ましく、５０〜３００μｍであることがさらに好ましい。なお、粘着シートは単層で形成してもよいし、複数層を積層して形成することもできる。
【００８１】
また、本実施形態にかかる粘着シートのヘイズ値（ＪＩＳ  Ｋ７１３６：２０００に準じて測定した値）は、１．０％以下であることが好ましく、特に０．８％以下であることが好ましく、さらには０．６％以下であることが好ましい。ヘイズ値が１．０％以下であると、透明性が非常に高く、保護板と表示パネルの間に使用する粘着シートとして好適なものとなる。
【００８２】
また、本実施形態にかかる粘着シートのゲル分率は、１５〜９０％であることが好ましく、２５〜８０％であることがより好ましく、４５〜６０％であることが特に好ましい。ゲル分率が１５％未満であると、耐ブリスター性が低下する場合がある。一方、ゲル分率が９０％を超えると、段差追従性能が低下する場合がある。なお、ゲル分率の測定方法は後述する試験例に示す通りである。
【００８３】
また、本実施形態にかかる粘着シートの粘着力は、１５Ｎ／２５ｍｍ以上であることが好ましく、２５Ｎ／２５ｍｍ以上であることがより好ましい。１５Ｎ／２５ｍｍ以上の粘着力を有することにより保護板と表示パネルを強固に接合させ、耐久条件等での安定性に優れた効果を有する。当該粘着力の上限は特に制約されないが、保護する剥離シートの剥離しやすさ等を考慮すれば、５０Ｎ／２５ｍｍ以下程度が好ましい。なお、粘着力の測定方法は後述する試験例に示す通りである。
【００８４】
以上、本発明の粘着シートの好適な実施形態について説明したが、本発明は、これらに限定されるものではない。
【００８５】
例えば、前述した実施形態では、保護板が印刷段差を有するものとして説明したが、本発明の粘着シートは、印刷段差が無いものにも適用することができる。
【実施例】
【００８６】
以下、実施例等により本発明をさらに具体的に説明するが、本発明の範囲はこれらの実施例等に限定されるものではない。
【００８７】
１．粘着シートの作製
（実施例１）
（１）アクリルポリマー（Ａ）の調製
アクリル酸ｎ−ブチル９０質量部およびアクリル酸１０質量部を共重合させて、（メタ）アクリル酸エステル共重合体であるアクリルポリマー（Ａ）を調製した。このアクリルポリマー（Ａ）の分子量を後述する方法で測定したところ、重量平均分子量（Ｍｗ）５０万であった。
【００８８】
（２）アクリルポリマー（Ｂ）の調製
アクリル酸ｎ−ブチル８５質量部およびアクリル酸２−ヒドロキシエチル１５質量部を共重合させて、（メタ）アクリル酸エステル共重合体であるアクリルポリマー（Ｂ）を調製した。このアクリルポリマー（Ｂ）の分子量を後述する方法で測定したところ、重量平均分子量（Ｍｗ）６万であった。
【００８９】
（３）粘着剤組成物の調製
上記工程（１）および（２）で得られたアクリルポリマー（Ａ）１００質量部（固形分換算値；以下同じ）と、アクリルポリマー（Ｂ）５質量部と、エポキシ系架橋剤である架橋剤（Ｃ）としての１，３−ビス（Ｎ，Ｎ−ジグリシジルアミノメチル）シクロヘキサン（三菱ガス化学社製，製品名「ＴＥＴＲＡＤ−Ｃ」，固形分濃度：１００質量％）０．０６質量部と、イソシアネート系架橋剤である架橋剤（Ｄ）としてのトリレンジイソシアネート系架橋剤（日本ポリウレタン社製、商品名「コロネートＬ」、固形分濃度７５質量％）０．１６質量部と、シランカップリング剤としての３−グリシドキシプロピルトリメトキシシラン（信越化学工業社製，製品名「ＫＢＭ−４０３」）０．２質量部とを混合し、十分に撹拌して、メチルエチルケトンで希釈することにより、固形分濃度３７質量％の粘着剤組成物の塗布溶液を得た。
【００９０】
（４）粘着シートの製造
得られた粘着剤組成物の塗布溶液を、ポリエチレンテレフタレートフィルムの片面をシリコーン系剥離剤で剥離処理した重剥離型剥離シート（リンテック社製，製品名「ＳＰ−ＰＥＴ７５２１５０」）の剥離処理面に、ナイフコーターで塗布した。そして、塗布層に対し、１００℃で２分間加熱処理して、厚さ２５μｍの第１の粘着剤層を形成した。
【００９１】
同様に、得られた粘着剤組成物の塗布溶液を、ポリエチレンテレフタレートフィルムの片面をシリコーン系剥離剤で剥離処理した軽剥離型剥離シート（リンテック社製，製品名「ＳＰ−ＰＥＴ３８２１２０」）の剥離処理面に、ナイフコーターで塗布した。そして、塗布層に対し、１００℃で２分間加熱処理して、厚さ２５μｍの第２の粘着剤層を形成した。
【００９２】
次いで、上記で得られた第１の粘着剤層付きの重剥離型剥離シートと、上記で得られた第２の粘着剤層付きの軽剥離型剥離シートとを、両粘着剤層が互いに接触するように貼合し、粘着シート（厚さ：５０μｍ）を作製した。なお、粘着シートの厚さは、ＪＩＳ  Ｋ７１３０に準拠し、定圧厚さ測定器（テクロック社製，製品名「ＰＧ−０２」）を使用して測定した値である。
【００９３】
（実施例２〜８、比較例１〜８）
アクリルポリマー（Ａ）を構成する各モノマーの割合、アクリルポリマー（Ｂ）を構成する各モノマーの割合、アクリルポリマー（Ｂ）の重量平均分子量、アクリルポリマー（Ｂ）の配合量、架橋剤（Ｃ）および架橋剤（Ｄ）の配合量を表１に示すように変更した以外は、実施例１と同様にして粘着シートを製造した。
【００９４】
上記各実施例および各比較例の粘着シートの形成に用いた粘着剤組成物の組成等を表１に示した。
【００９５】
なお、表１中、アクリル酸ｎ−ブチルを「ＢＡ」、アクリル酸を「ＡＡ」、アクリル酸２−ヒドロキシエチルを「ＨＥＡ」、エポキシ系架橋剤を「エポキシ系」、イソシアネート系架橋剤を「イソシアネート系」、金属キレート系架橋剤（東京化成工業社製、商品名「トリス（２，４−ペンタンジオナト）アルミニウム(III)」）を「金属キレート系」と示した。
【００９６】
【表１】
0006545487.tif 000002
【００９７】
２．評価
［粘着力測定］
各実施例および各比較例で得られた粘着シートの軽剥離型剥離シートを剥がし、露出した粘着面を、易接着層を有するポリエチレンテレフタレートフィルム（東洋紡社製，ＰＥＴ  Ａ４３００，厚さ：１００μｍ）の易接着層に貼合した。その積層体を、幅２５ｍｍ、長さ１００ｍｍに裁断し、これをサンプルとした。当該サンプルから重剥離型剥離シートを剥がし、露出した粘着面を、ソーダライムガラス（日本板硝子社製）に貼付した。
【００９８】
その後、常圧、２３℃、５０％ＲＨの条件下で２４時間放置してから、引張試験機（オリエンテック社製，製品名「テンシロン」）を用い、ＪＩＳ  Ｚ０２３７：２００９に準じて、剥離速度３００ｍｍ／ｍｉｎ、剥離角度１８０°の条件で粘着力（Ｎ／２５ｍｍ）を測定した。
【００９９】
［耐ブリスター性評価］
各実施例および各比較例で得られた粘着シートの軽剥離型剥離シートを剥がし、露出した粘着面を、片面にスズドープ酸化インジウム（ＩＴＯ）からなる透明導電膜が設けられたポリエチレンテレフタレートフィルム（尾池工業社製，ＩＴＯフィルム，厚さ：１２５μｍ）の透明導電膜と貼合した。次に、前記粘着シートの重剥離型剥離シートを剥がし、露出した粘着面を、ポリメチルメタクリレート（ＰＭＭＡ）からなるアクリル板（三菱ガス化学社製，製品名「ユーピロン・シート  ＭＲ２００」，厚さ：１ｍｍ）と貼合することにより、積層体を得た。
【０１００】
得られた積層体を、５０℃、０．５ＭＰａの条件下で３０分間オートクレーブ処理した後、常圧、２３℃、５０％ＲＨにて１５時間放置した。次いで、８５℃、８５％ＲＨの耐久条件下にて７２時間保管した。その後、粘着剤層に気泡、浮きまたは剥がれがないか否か、目視により確認し、以下の基準により耐ブリスター性を評価した。
【０１０１】
Ａ  ：気泡、浮きおよび剥がれが全くなかった。
Ｂ  ：直径０．２ｍｍ以下の気泡のみが発生した。
Ｃ  ：直径０．２ｍｍ超の気泡、浮きまたは剥がれが発生した。
【０１０２】
［段差追従性評価］
ガラス板（ＮＳＧプレシジョン社製，製品名「コーニングガラス  イーグルＸＧ」，縦９０ｍｍ×横５０ｍｍ×厚み０.５ｍｍ）の表面に、紫外線硬化型インク（帝国インキ社製，製品名「ＰＯＳ−９１１墨」）を塗布厚が２５μｍ、３０μｍ、３５μｍ及び４０μｍのいずれか１つとなるように額縁状（外形：縦９０ｍｍ×横５０ｍｍ，幅５ｍｍ）にスクリーン印刷した。次いで、紫外線を照射（８０Ｗ／ｃｍ２，メタルハライドランプ２灯，ランプ高さ１５ｃｍ，ベルトスピード１０〜１５ｍ／分）して、印刷した上記紫外線硬化型インクを硬化させ、印刷による段差（段差の高さ：２５μｍ、３０μｍ、３５μｍおよび４０μｍのいずれか１つ）を有する段差付ガラス板を作製した。
【０１０３】
各実施例および各比較例で得られた粘着シートから軽剥離型剥離シートを剥がし、露出した粘着面を、易接着層を有するポリエチレンテレフタレートフィルム（東洋紡社製，製品名「ＰＥＴ  Ａ４３００」，厚さ：１００μｍ）の易接着層に貼合した。次いで、重剥離型剥離シートを剥がし、粘着面を表出させた。そして、ラミネーター（フジプラ社製，製品名「ＬＰＤ３２１４」）を用いて、粘着剤層が額縁状の印刷全面を覆うように上記積層体を各段差付ガラス板にラミネートし、これを評価用サンプルとした。
【０１０４】
得られた評価用サンプルを、５０℃、０．５ＭＰａの条件下で３０分間オートクレーブ処理した後、８５℃、８５％ＲＨの耐久条件下にて７２時間保管した。その後、粘着シート（特に印刷による段差の近傍）に気泡が無いか否かを目視により確認し、以下の基準により段差追従性を評価した。
【０１０５】
Ａ  ：気泡、浮き及び剥がれが全くなかった。
Ｂ  ：浮き、剥がれはなかったが、直径０．２ｍｍ以下の気泡が発生した。
Ｃ  ：浮き、剥がれはなかったが、直径０．２ｍｍを超える気泡が発生した。
Ｄ  ：浮き又は剥がれがあった。
【０１０６】
［ゲル分率測定］
各実施例および各比較例で得られた粘着シートを８０ｍｍ×８０ｍｍのサイズに裁断して、軽剥離型剥離シート及び重剥離型剥離シートを剥がし、両方の粘着面がむき出しとなった粘着シートを得た。当該粘着シートをポリエステル製メッシュ（メッシュサイズ２００）に包み、その質量を精密天秤にて秤量し、上記メッシュ単独の質量を差し引くことにより、粘着シートのみの質量を算出した。このときの質量をＭ１とする。
【０１０７】
次に、上記ポリエステル製メッシュに包まれた粘着シートを、室温下（２３℃）で酢酸エチルに２４時間浸漬させた。その後粘着シートを取り出し、温度２３℃、相対湿度５０％の環境下で、２４時間風乾させ、さらに８０℃のオーブン中にて１２時間乾燥させた。乾燥後、その質量を精密天秤にて秤量し、上記メッシュ単独の質量を差し引くことにより、粘着シートのみの質量を算出した。このときの質量をＭ２とする。ゲル分率（Ｇ１（％））は、（Ｍ２／Ｍ１）×１００で表される。
【０１０８】
［Ｈａｚｅ値の測定］
各実施例および各比較例で得られた粘着シートについて、軽剥離型剥離シートおよび重剥離型剥離シートを剥がし、両方の粘着面がむき出しとなった粘着シートを得た。当該粘着シートをＪＩＳ  Ｋ７３６１−１：１９９７に準じて、ヘイズメーター（日本電色工業社製，製品名「ＮＤＨ−２０００」）を用いてヘイズ値（％）を測定した。
これらの結果を表２に示す。
【０１０９】
【表２】
0006545487.tif 000003
【０１１０】
表２から明らかなように、本発明の粘着シートは、耐ブリスター性に優れるとともに、段差追従性にも優れるものであった。これに対して、比較例では十分な結果が得られなかった。
【符号の説明】
【０１１１】
３            印刷段差
１１          粘着シート
２１          保護板
２２          表示パネル
１００        ディスプレイ
【図１】
0006545487.tif 000004